(57)【特許請求の範囲】
【請求項１】
(a)式(I)のモノマー:
【化１】
0005872451.tif 000130
(b)式(II)のモノマー:
【化２】
0005872451.tif 000131
および
(c)以下：
【化３】
0005872451.tif 000132
からなる群から選択される重合性化合物
[式中、
Aは(Rx)pによって置換されているC1〜4アルキレンであり、
XはOまたはSであり、
B1はO、S、またはNであり、
B2はNまたはCであり、
R1、R2、R3およびRxは独立にH、非置換もしくは置換のC1〜20アルキルもしくはアルコキシ、または非置換もしくは置換のC6〜20アリールであり、
pは0〜2の整数であり、
qおよびwは独立に0または1の整数である]
を含む電解質材料配合物であって、
モノマー(a)100重量部を基準として、モノマー(b)が1重量部〜800重量部の量であり、重合性化合物(c)が1重量部〜10000重量部の量である、電解質材料配合物。
【請求項２】
モノマー(a)が、
【化４】
0005872451.tif 000133
(式中、R4およびR5はそれぞれ独立にH、非置換もしくは置換のC1〜15アルキルもしくはアルコキシ、または非置換もしくは置換のC6-15アリールを表す)
からなる群から選択される、請求項1に記載の電解質材料配合物。
【請求項３】
モノマー(b)が、
【化５】
0005872451.tif 000134
(式中、R1、R2、およびR3はそれぞれ独立にHまたはC1〜3アルキルもしくはアルコキシを表す)
ならびにこれらの組合せからなる群から選択される、請求項1に記載の電解質材料配合物。
【請求項４】
重合性化合物(c)が、
【化６】
0005872451.tif 000135
からなる群から選択される、請求項3に記載の電解質材料配合物。
【請求項５】
重合性化合物が40〜1,000,000の範囲の分子量を有する、請求項1に記載の電解質材料配合物。
【請求項６】
モノマー(a)100重量部を基準として、モノマー(b)の量が5重量部〜400重量部であり、重合性化合物(c)の量が5重量部〜5000重量部である、請求項1に記載の電解質材料配合物。
【請求項７】
アルカリ金属過硫酸塩、アンモニウム塩、過酸化物、および有機酸の第二鉄塩、ならびにこれらの組合せからなる群から選択される酸化剤をさらに含む、請求項1に記載の電解質材料配合物。
【請求項８】
モノマー(a)とモノマー(b)の合計量100重量部を基準として、酸化剤の量が5重量部〜3000重量部である、請求項7に記載の電解質材料配合物。
【請求項９】
請求項1に記載の電解質材料配合物から重合によって形成される電解質材料組成物。
【請求項１０】
(A)モノマー(a)およびモノマー(b)に由来する重合単位から形成される第1のポリマーと、
(B)重合性化合物(c)に由来する重合単位から形成される第2のポリマーと
を含む、請求項9に記載の電解質材料組成物。
【請求項１１】
第1のポリマーが、1000〜500000の範囲の分子量を有する、請求項10に記載の電解質材料組成物。
【請求項１２】
第2のポリマーが、重合性化合物(c)に由来する重合単位および硬化剤に由来する重合単位から形成される、請求項10に記載の電解質材料組成物。
【請求項１３】
アノードと、
アノード上に形成される誘電体層と、
カソードと、
誘電体層とカソードとの間に設けられる固体電解質と
を含む固体コンデンサであって、固体電解質が請求項9に記載の電解質材料組成物を含む、固体コンデンサ。
【発明の詳細な説明】
【技術分野】
【０００１】
本発明は、電解質材料配合物(electrolyte material formulation)、該電解質材料配合物から形成される電解質材料組成物(electrolyte material composition)、および該電解質材料組成物を用いた固体コンデンサに関する。
【背景技術】
【０００２】
コンデンサはさまざまな電子製品において広く使用される電子素子の一種である。技術開発の進展とともに、電子製品は小型化および軽量化の方向で開発されており、電子製品で使用されるコンデンサは、小型化され、高周波で使用される際に高容量および低インピーダンスを有することが要求される。
【０００３】
コンデンサは、従来の液体コンデンサと新たに開発された固体コンデンサとに分類することができる。初期のアルミニウム液体コンデンサの電解質では、液体電解質が電荷移動物質として使用されている。液体電解質の主要な成分としては、高沸点アルコール、イオン液体、ホウ酸、リン酸、有機カルボン酸、アンモニウム、高極性有機溶媒、および少量の水が挙げられる。これらの成分は、電荷移動物質の役割をするだけではなく、アルミニウム箔上の酸化アルミニウムの誘電体層を補修する(patching)機能を有する。コンデンサの充電および放電プロセスの間、内部のアルミニウム金属が酸化アルミニウムの誘電体層の欠陥のために露出されれば、電解質は露出したアルミニウム金属と反応することができ、酸化アルミニウムが生成され、このようにして補修機能を達成する。しかし、従来のアルミニウム液体コンデンサは低コストで高容量の要求を満たすことができるものの、使用される電解質が液体であるので、低い導電性および乏しい高温耐性という不利点を有する。さらには、酸化アルミニウム生成のプロセスにおいて、水素も生成され、過剰の水素がコンデンサ内に蓄積されれば、コンデンサ破裂が容易に起きる可能性があり、これにより電子製品は損傷することになる。水素吸収剤を液体電解質に加えることによってコンデンサ破裂のリスクを低減することができるものの、この問題は解消されない。
【０００４】
したがって、液体電解質が直接、固体電解質に置き換えられた新世代の固体コンデンサが開発されている。固体電解質は導電性ポリマーによって形成される。酸化剤の陰イオンがドーパントとしてポリマーの構造中に混ざり、正孔が形成されることで、ポリマーが導電性を有する。従来の電解質コンデンサで使用される液体電解質、またはテトラシアノキノジメタン(TCNQ)複合塩(composite salt)などの固体有機半導体錯塩および無機半導体MnO2に比べて、導電性ポリマーは高い導電性および適切な高い高温絶縁特性を有するので、導電性ポリマーは、現在の電解質コンデンサにおいて固体電解質を使用する傾向の発展を推進してきた。
【０００５】
一般的なコンデンサの使用寿命より6倍長い長期の使用寿命を有することに加え、固体コンデンサは改良された安定性を有し、その容量は使用時の周囲温度および湿度の影響を容易には受けない。さらには、固体コンデンサは低ESR、低い容量変化率、優れた周波数応答(高周波耐性)、高温耐性、および高電流耐性という利点を有し、漏電およびプラズマ爆発の問題は解消される。従来の液体コンデンサは高容量を有するものの、その応用は高ESRのために限られている。
【０００６】
Jesse S. Shafferらは、電解質コンデンサの電解質に導電性ポリマーを使用する方法を、米国特許第4,609,971号において初めて開示している。該方法は、コンデンサのアノードアルミニウム箔を、導電性ポリマーであるポリアニリン粉末およびドーパントのLiClO4により形成される混合液に浸漬し、次いでアルミニウム箔上の溶媒を除去する工程を含む。ポリアニリンはその過度に高い分子量のために、アノード箔の微細孔に浸透できないので、この方法により得られるコンデンサの含浸率は乏しく、インピーダンスは高い。次いで、ポリマーがアノード箔の微細孔に容易に浸透できるようにするために、Gerhard Hellwigらは、導電性ポリマーをコンデンサの電解質として使用する化学酸化重合法を、米国特許第4,803,596号において開示している。該方法は、コンデンサアノード箔を、導電性ポリマーのモノマーおよび酸化剤の溶液に浸漬すること、および導電性ポリマーのモノマーを適切な条件において重合させる工程をそれぞれ含み、導電性ポリマー電解質が複数回の浸漬によって十分な厚さまで堆積する。その後、Bayer Corporation(ドイツ)のFriedrich Jonasらは、モノマーである3,4-エチレンジオキシチオフェン(EDOT)を酸化剤のp-トルエンスルホン酸鉄(III)と組み合わせて使用することによって、ポリ-3,4-エチレンジオキシチオフェン(PEDOT)を電解質として含むアルミニウム固体コンデンサを製造する方法を、米国特許第4,910,645号において初めて開示している。さらには、EDOTと構造的に関連している3,4-エチレンジチアチオフェン(EDTT)を電気活性ポリマーに変換できることが見出されている(Lambertus Groenendaalら、Adv. Mater.、2000年、12、No. 7を参照されたい)。
【０００７】
導電性ポリマーPEDOTは、高い耐熱性、高い導電性、高い電荷移動速度、無毒性である、長期の使用寿命、およびコンデンサに適用した際にコンデンサ破裂が起きないという利点を有する。現在では、ほとんどすべての固体コンデンサメーカーが、これらの2つの材料を使用してアルミニウムまたはタンタル固体コンデンサを製造している。しかし、モノマーEDOTおよびp-トルエンスルホン酸鉄(III)を含有する混合液にコンデンサ素子を浸漬することにより重合された、アルミニウム箔表面または孔のPEDOTは、多くは重合度が比較的低い粉末構造を有しており、この粉末構造の物理的特性は乏しく、そのため粉末構造はアルミニウム箔表面または孔から比較的剥がれ落ちやすいので、該表面または孔に容易には付着させることができず、完全なPEDOTポリマー構造をアルミニウム箔表面または孔に容易には形成することができない。ゆえに、電圧16V以上において固体コンデンサの安定性は乏しく、結果として固体コンデンサを電圧16V以上のプロセスで使用することができず、あるいはプロセスの収率が低くなる。さらには、導電性ポリマーPEDOTにより形成される粉末構造はアルミニウム箔孔に容易には付着させることができないため、剥がれ落ちの問題が起きた場合、耐えられる動作電圧は限られる。
【０００８】
特開2010-129651号公報では、ポリマーPEDOTを含有するポリマー溶液にコンデンサ素子を直接浸漬し、完全なPEDOTポリマー構造がアルミニウム箔表面または孔に形成され、そのため固体コンデンサが電圧50Vの動作環境において適用可能となることが開示されている。しかし、従来のプロセスと比較した場合、ポリマーPEDOT材料のコストはモノマーEDOTのコストよりも高く、ポリマーPEDOT材料は保存が困難であり、プロセスはより多くの時間を必要とし、制御することがより困難である。
【先行技術文献】
【特許文献】
【０００９】
【特許文献１】米国特許第4,609,971号
【特許文献２】米国特許第4,803,596号
【特許文献３】米国特許第4,910,645号
【特許文献４】特開2010-129651号公報
【非特許文献】
【００１０】
【非特許文献１】Lambertus Groenendaalら、Adv. Mater.、2000年、12、No. 7
【発明の概要】
【発明が解決しようとする課題】
【００１１】
したがって、産業界は、高温耐性および高周波耐性を必要とする3C製品において液体コンデンサに置き換えるための、50V以上などのより高い電圧に耐えることができ、良好な安定性を有し、比較的低コストの価格である固体コンデンサの開発を求めている。
【課題を解決するための手段】
【００１２】
したがって、本発明は、
(a)式(I)のモノマー:
【００１３】
【化１】
0005872451.tif 000002
【００１４】
(b)式(II)のモノマー:
【００１５】
【化２】
0005872451.tif 000003
【００１６】
および
(c)重合性化合物
[式中、
Aは(Rx)pによって置換されているC1〜4アルキレンであり、
XはOまたはSであり、
B1はO、S、またはNであり、
B2はNまたはCであり、
R1、R2、R3およびRxは独立にH、非置換もしくは置換C1〜20アルキルもしくはアルコキシ、または非置換もしくは置換C6〜20アリールであり、
pは0〜2の整数であり、
qおよびwは独立に0または1の整数である]
を含む電解質材料配合物であって、モノマー(a)100重量部を基準として、モノマー(b)が約1重量部〜約800重量部の量であり、重合性化合物(c)が約1重量部〜約10000重量部の量である、電解質材料配合物を対象とする。
【００１７】
本発明はさらに、本発明の電解質材料配合物から重合によって形成される電解質材料組成物を対象とする。
【００１８】
本発明はさらになお、
アノードと、
アノード上に形成される誘電体層と、
カソードと、
誘電体層とカソードとの間に設けられる固体電解質と
を含む固体コンデンサであって、固体電解質が本発明による電解質材料組成物を含む、固体コンデンサを対象とする。
【００１９】
本発明による電解質材料組成物はより良好な構造安定性を示し、この電解質材料組成物から製造される固体コンデンサは、簡単な構成、低コスト、および良好な加工安定性という利点とともに、それによって高い耐電圧(または火花電圧ともいう)および高容量を有し、25V、35V、50V、63V、またはそれよりも高い電圧で動作することが可能である。
【図面の簡単な説明】
【００２０】
【図１】図１は、本発明の一実施形態によるコンデンサ素子を示す図である。
【発明を実施するための形態】
【００２１】
本明細書の開示についてのより良い理解を得るため、いくつかの用語について以下のとおり定義する。
【００２２】
用語「約」とは、当技術分野における通常の知識を有する者によって決定される値の許容可能な偏差で、部分的には値の計算または決定の仕方によるものを意味する。いくつかの実施形態では、用語「約」とは、標準偏差1、2、3、または4の範囲内を意味する。さらに他の実施形態では、用語「約」とは、所与の値または範囲の50%、20%、15%、10%、9%、8%、7%、6%、5%、4%、3%、2%、1%、0.5%、または0.05%の範囲内を意味する。
【００２３】
用語「アルキル」とは、直鎖または分枝状の炭素鎖基(carbon chain radical)を意味する。いくつかの実施形態では、アルキルは1〜20個の炭素(C1〜20)、1〜15個の炭素(C1〜15)、1〜10個の炭素(C1〜10)、または1〜6個の炭素(C1〜6)を有する炭素鎖基である。アルキルの例としては、メチル、エチル、プロピル(すべての異性体形態を含む)、n-プロピル、イソプロピル、ブチル(すべての異性体形態を含む)、n-ブチル、イソブチル、tert-ブチル、ペンチル(すべての異性体形態を含む)、およびヘキシル(すべての異性体形態を含む)が挙げられるが、これらに制限されない。
【００２４】
用語「アルキレン」とは、置換されていてもよい、二価の、直鎖または分枝状の炭素鎖基を意味する。いくつかの実施形態では、アルキレンは1〜4個の炭素(C1〜4)を有する炭素鎖基である。アルキレンの例としては、メチレン、エチレン、プロピレン(すべての異性体形態を含む)、n-プロピレン、イソプロピレン、ブチレン(すべての異性体形態を含む)、n-ブチレン、イソブチレン、およびtert-ブチレンが挙げられるが、これらに制限されない。
【００２５】
用語「アルコキシ」とは、上記で説明したアルキルが酸素原子と結合したものを意味する。アルコキシの例としては、メトキシ、エトキシ、プロポキシ、n-プロポキシ、2-プロポキシ、n-ブトキシ、イソ-ブトキシ、tert-ブトキシ、シクロヘキシルオキシ、フェノキシ、ベンジルオキシ、および2-ナフトキシが挙げられるが、これらに制限されない。
【００２６】
用語「アリール」とは、単環または多環の、一価の芳香族基(aromatic radical)を意味する。いくつかの実施形態では、アリールは6〜20個(C6〜20)、6〜15個(C6〜15)、または6〜10個(C6〜10)の環原子を有する。アリールの例としては、フェニル、ナフチル、フルオレニル、アズレニル、アントラシル、フェナントリル、ピレニル、ビフェニル、およびテルフェニルが挙げられるが、これらに制限されない。アリールはまた、二環または三環の炭素環であって、その環のうちの1つが芳香環であり、他の1つまたは2つの環は飽和、部分的に不飽和、または、ジヒドロナフチル、インデニル、ジヒドロインデニル、およびテトラヒドロナフチルなどの芳香環であることが可能なものを意味する。
【００２７】
本発明によるいくつかの実施形態を以下のとおり例示する。しかし、本発明はまた、その趣旨から逸脱することなく、さまざまな実用的な実施形態を包含するものであり、明細書中に記載したものに制限されるものと解釈するべきではない。さらに、特に断りのない限り、「a」、「an」または「the」等は単数形または複数形を表す。用語「置換」とは、水素が置換基によって置き換えられることを表し、前記の置換基は水素以外の任意の基または元素が可能である。さらには、明瞭性を期すために、図面において示される要素および領域のサイズは、現実の率に従って描かれるのではなく、拡大をすることが可能である。
【００２８】
本発明は、(a)式(I)のモノマー、(b)式(II)のモノマー、および(c)重合性化合物を含む電解質材料配合物に関する。
【００２９】
本発明で使用するモノマー(a)は、下記の式(I):
【００３０】
【化３】
0005872451.tif 000004
【００３１】
[式中、Aは(Rx)pによって置換されているC1〜4アルキレンであり、XはOまたはSであり、ここでRxは独立にH、非置換もしくは置換C1〜20アルキルもしくはアルコキシ、または非置換もしくは置換C6〜20アリールであり、pは0〜2の整数である]
の構造を有する。
【００３２】
モノマー(a)としては、好ましくは、
【００３３】
【化４】
0005872451.tif 000005
【００３４】
(式中、R4およびR5はそれぞれ独立にH、非置換もしくは置換のC1〜15アルキルもしくはアルコキシ、または非置換もしくは置換のC6〜15アリールを表す。好ましくは、R4およびR5はそれぞれ独立にHまたはC1〜3アルキルもしくはアルコキシを表す)
が挙げられるが、これらに制限されない。
【００３５】
本発明の一実施形態によれば、モノマー(a)は、
【００３６】
【化５】
0005872451.tif 000006
【００３７】
(3-メチル-3,4-ジヒドロ-2H-チエノ[3,4-b][1,4]ジオキセピン)、または
【００３８】
【化６】
0005872451.tif 000007
【００３９】
(チエノ[3,4-d][1,3]ジオキソール)である。
【００４０】
本発明の電解質材料配合物はモノマー(b)を含み、それによってモノマー(a)との重合度の高い導電性ポリマー構造を形成する。モノマー(b)は下記の式(II):
【００４１】
【化７】
0005872451.tif 000008
【００４２】
(式中、B1はO、SまたはNであり、B2はNまたはCであり、qおよびwはそれぞれ独立に0または1の整数を表し、R1、R2およびR3はそれぞれ独立にH、非置換もしくは置換のC1〜20アルキルもしくはアルコキシ、または非置換もしくは置換のC6〜20アリールを表し、B1がOまたはSの場合、qは0であり、B2がNの場合、wは0である)
の構造を有する。
【００４３】
モノマー(b)としては、好ましくは、
【００４４】
【化８】
0005872451.tif 000009
【００４５】
(式中、R1、R2、およびR3はそれぞれ独立にHまたはC1〜3アルキルもしくはアルコキシを表す)またはそれらの組合せが挙げられるが、これらに制限されない。
【００４６】
本発明の一実施形態によれば、モノマー(b)は、
【００４７】
【化９】
0005872451.tif 000010
【００４８】
である。
【００４９】
本発明の電解質材料配合物は重合性化合物(c)を含み、それによって第2のポリマーが形成されることにより、モノマー(a)およびモノマー(b)から重合した重合度の高い第1のポリマーをアルミニウム箔表面または孔に、該表面または孔から剥がれ落ちることなく容易に付着させることが可能となる。本発明で使用する重合性化合物(c)は、本発明の電解質材料配合物中に、モノマー、オリゴマー、またはこれらの組合せの形態で存在する。本発明の電解質材料配合物で使用する重合性化合物は、エポキシ基含有重合性化合物、ビニル含有不飽和重合性化合物、アクリレート含有不飽和重合性化合物、またはそれらの混合物であってもよい。
【００５０】
好ましくは、重合性化合物(c)は、
【００５１】
【化１０】
0005872451.tif 000011
【００５２】
(式中、nは3以上の整数であり、mは2以上の整数であり、Gは有機基、無機基、またはそれらの混合物である)
からなる群から選択される。
【００５３】
本発明の一実施形態によれば、重合性化合物は、
【００５４】
【化１１】
0005872451.tif 000012
【化１２】
0005872451.tif 000013
【００５５】
からなる群から選択される。
【００５６】
重合性化合物(c)は、好ましくは40〜1,000,000の範囲、より好ましくは40〜500,000の範囲、最も好ましくは40〜100,000の範囲の分子量を有する。
【００５７】
本発明の電解質材料配合物において、モノマー(a)100重量部を基準として、モノマー(b)は約1重量部〜約800重量部の量であり、重合性化合物(c)は約1重量部〜約10000重量部の量である。好ましくは、モノマー(a)100重量部を基準として、モノマー(b)の量は約5重量部〜約400重量部であり、重合性化合物(c)の量は約5重量部〜約5000重量部である。
【００５８】
本発明による電解質材料配合物は、任意選択により酸化剤を含有してもよく、これによりモノマー(a)およびモノマー(b)からの導電性ポリマーの形成が促進される。本発明において有用な酸化剤は当技術分野において既知であり、例えば、アルカリ金属過硫酸塩、アンモニウム塩、過酸化物、もしくは有機酸の第二鉄塩、またはこれらの組合せであることができる。好ましくは、酸化剤はp-トルエンスルホン酸鉄(III)、硫酸アンモニウム、過硫酸アンモニウム、シュウ酸アンモニウム、過塩素酸アンモニウム、もしくは過酸化水素、またはそれらの混合物であることができる。本発明の一実施形態によれば、酸化剤はp-トルエンスルホン酸鉄(III)である。
【００５９】
本発明の電解質材料配合物において、モノマー(a)とモノマー(b)の合計量100重量部を基準として、酸化剤の量は、好ましくは約5重量部〜約3000重量部、より好ましくは約100重量部〜約1000重量部、最も好ましくは約100重量部〜約300重量部である。
【００６０】
本発明の電解質材料配合物は、任意選択により硬化剤を含むことができる。例えば、エポキシ基含有重合性化合物を使用する場合、硬化剤を加え、架橋および硬化すると、3次元のネットワーク構造が形成される。本発明において有用な硬化剤は当技術分野において既知であり、例えば、
【００６１】
【化１３】
0005872451.tif 000014
【００６２】
などのアミンまたは酸無水物であることができる。
【００６３】
本発明の電解質材料配合物において、重合性化合物(c)の量に対する硬化剤の量の重量比は0〜2、好ましくは0〜1.5である。
【００６４】
硬化反応を加速するため、本発明の電解質材料配合物は触媒をさらに含んでもよい。本発明において有用な触媒は当技術分野において既知であり、例えば、第三級アミン、アゾ化合物、またはベンゾイル化合物が可能である。本発明の一実施形態によれば、有用な触媒としては、
【００６５】
【化１４】
0005872451.tif 000015
【００６６】
が挙げられる。
【００６７】
本発明の電解質材料配合物において、触媒は、重合性化合物(c)に対する触媒の重量比が0.001〜1、好ましくは0.005〜0.5、より好ましくは0.01〜0.25となるような量で使用される。
【００６８】
本発明はまた、
(A)モノマー(a)およびモノマー(b)に由来する重合単位から形成される第1のポリマーと、
(B)重合性化合物(c)に由来する重合単位から形成される第2のポリマーと
を含む、電解質材料配合物から重合によって形成される電解質材料組成物を提供する。
【００６９】
従来の固体電解質で使用する導電性ポリマーは通常、重合度の低い粉末様の構造であって、これはアノード箔表面または孔に付着させることが容易ではなく、該表面または孔から剥がれ落ちやすく、乏しい安定性を示し、生産収率は低い。本発明の電解質材料組成物は第1のポリマーおよび第2のポリマーを含有し、第1のポリマーおよび第2のポリマーは互いに反応しない。
【００７０】
第1のポリマーは導電性ポリマーとして使用され、高い耐熱性、高い導電性、高い電荷移動速度、無毒性である、長期の使用寿命、およびコンデンサに適用した際にコンデンサ破裂が起きないという特徴を示す。第1のポリマーは、酸化剤の存在下においてモノマー(a)およびモノマー(b)の重合から形成される。この第1のポリマーは、1000〜500000の範囲、好ましくは1000〜50000の範囲、より好ましくは1000〜20000の範囲の分子量を有する。
【００７１】
第2のポリマーは重合可能な材料として使用されるが、重合において分子の架橋度を増大させ、第2のポリマーが硬化することを可能にするために、第2のポリマーは任意選択により、重合性化合物および硬化剤に由来する重合単位から形成される。第2のポリマーのネットワーク構造が薄膜を形成することによって、第1のポリマーの分子構造の安定性が改良されるので、第1のポリマーをコンデンサ素子に対して剥がれ落ちることなく付着させることが可能となり、高電圧(電圧16V以上)の動作環境、好ましくは電圧63V以上の動作環境において適用可能である。
【００７２】
本発明の電解質材料配合物はコンデンサ内で重合され、そのプロセスはその場（in situ）での反応に属するものである。このその場でのプロセスは、一溶液法、二溶液法、および多溶液法(multiple- solution method)に分類することが可能である。例えば、本発明の電解質材料配合物および酸化剤は、単独の溶液中に配合することもできるし、あるいは第1の溶液および第2の溶液[第1の溶液がモノマー(a)、モノマー(b)および重合性化合物(c)を含有し、第2の溶液が酸化剤を含有する]を含む2つの溶液中に配合することもできる。本発明の電解質材料配合物はまた、第1の溶液、第2の溶液および第3の溶液[第1の溶液がモノマー(a)およびモノマー(b)を含有し、第2の溶液が酸化剤を含有し、第3の溶液が重合性化合物(c)を含有する]を含む複数の溶液中に配合することもできる。一溶液法、二溶液法、または多溶液法に関わらず、硬化剤および触媒を任意選択により加えてもよく、硬化剤および触媒は上記で定義のとおりである。溶液の粘性を調節するために、本発明の電解質材料配合物はさらに溶媒を含有してもよい。本発明において有用な溶媒は、原則的に特に制限されないが、例えば、水、アルコール、もしくはベンゼン、またはそれらの組合せが可能であり、好ましくはメタノール、エタノール、プロパノール、n-ブタノール、tert-ブタノール、もしくは水、またはそれらの組合せが可能である。
【００７３】
本発明はさらに、アノードと、アノード上に形成される誘電体層と、カソードと、誘電体層とカソードとの間に設けられる固体電解質とを含む固体コンデンサであって、固体電解質が上述の電解質材料組成物を含む、固体コンデンサを提供する。この固体コンデンサは、アルミニウム固体コンデンサ、タンタル固体コンデンサ、またはニオブ固体コンデンサであってもよい。具体的には、固体コンデンサの主要部として、アノードは、エッチングした導電性金属箔をアノード箔として用いて、このアノード箔の表面にアノード酸化加工を実施し、アノード箔からワイヤを導くことによって形成され、カソードは、別の金属箔をカソード箔として用いて、カソード箔からワイヤを導くことによって形成される。誘電体層は酸化物等から形成され、アノード箔の表面に形成され、アノード箔とカソード箔との間に設けられる。アノード箔およびカソード箔は、アルミニウム、タンタル、ニオブ、酸化アルミニウム、酸化タンタル、酸化ニオブ、チタンめっきアルミニウム(titanium plated aluminum)、または炭素めっきアルミニウム(carbon plated aluminum)から形成される。アノード箔およびカソード箔は円筒形に巻かれ、溶液の形態の電解質材料配合物および酸化剤に浸漬され、硬化処理(例えば、熱硬化または光硬化)の後に、誘電体層と固体コンデンサのカソード箔との間に固体電解質が形成される。
【００７４】
固体電解質がコンデンサ素子に形成された後、固体コンデンサは従来の技術および材料を使用して形成してもよい。例えば、コンデンサ素子を底部のあるボックスに取り付けてもよく、ワイヤを出す開口部のあるシール要素をボックスの上部に配置してもよく、封入後に固体コンデンサを形成してもよい。本発明の電解質材料配合物から製造される固体コンデンサは、簡単な構成、低コスト、高電圧耐性(63V以上)、高容量、および低インピーダンス(35mΩ以下)という利点を示す。
【００７５】
以下において、本発明の一実施形態による電解質材料組成物および固体コンデンサを製造する方法を、図1に関連して説明する。
【００７６】
図1は、本発明の一実施形態によるコンデンサ素子を示す。図1に示すように、アノード箔1およびカソード箔3、ならびにアノード箔1とカソード箔3との間に挟み込まれたスペーサー部品5aおよび5bは、一緒に巻かれてコンデンサ素子9を形成する。ワイヤ7aおよび7bは、カソード箔3およびアノード箔1を外部回路に接続するための端子の役割をする。
【００７７】
カソード箔およびアノード箔のいずれもがワイヤ接続されていることを条件として、カソード箔およびアノード箔に接続するワイヤの数は特に制限されない。カソード箔およびアノード箔の数は特に制限されず、例えば、カソード箔の数はアノード箔の数と同じでもよく、あるいはカソード箔の数はアノード箔の数を超えていてもよい。酸化物等から形成される誘電体層(図示せず)がアノード箔の表面に形成され、アノード箔とカソード箔との間に設けられる。アノード箔1、カソード箔3、スペーサー部品5aおよび5b、ならびにワイヤ7aおよび7bは、既知の材料を用いて既知の技術によって製造される。
【００７８】
次に、コンデンサ素子を、溶液の形態の電解質材料配合物に浸漬して、固体電解質が誘電体層と固体コンデンサのカソード箔との間に形成されるようにする。
【００７９】
固体電解質を形成させる方法は、最初に、上記で説明したように、電解質材料配合物および酸化剤を単独の溶液または複数の溶液中に配合することを含む。電解質材料配合物および酸化剤を単独の溶液中に配合する場合には、コンデンサ素子9を電解質材料配合物および酸化剤の溶液に直接浸漬し、電解質材料配合物および酸化剤を上述のように2つの溶液中に配合する場合には、コンデンサ素子9を最初に第1の溶液に浸漬し、次いで第2の溶液に浸漬するか、あるいはコンデンサ素子9を最初に第2の溶液に浸漬し、次いで第1の溶液に浸漬し、その後で重合反応を行うことができる。重合反応は、温度25℃〜260℃、好ましくは85℃〜160℃で、1〜12時間、好ましくは1〜5時間で行うことができ、この時間内に、最初に、モノマー(a)を酸化剤の存在下でモノマー(b)と反応させて導電性ポリマーを形成させる。次に、重合性化合物を硬化処理(例えば、熱処理)にかけて重合性材料を形成させる。任意選択により、この熱処理プロセスにおいて、硬化剤、もしくは触媒、またはこれらの混合物を添加してもよい。
【００８０】
このようにして、導電性ポリマーおよび重合性材料を含有する電解質材料組成物が、アノード箔の誘電体層とカソード箔との間に形成される。
【００８１】
導電性ポリマーおよび重合性材料を含有する電解質材料組成物は、熱処理後に、本発明の電解質材料配合物から形成される。この重合性材料によって、導電性ポリマーの構造の安定性が高められ、アノードを漏洩電流が突き抜けることが防止され、それにより固体コンデンサの短絡を回避することが可能となる。ゆえに、この重合性材料は、固体コンデンサの電圧耐性を改良することができ、導電性ポリマーの付着特性を改良することができ、そのため重合度の高い導電性ポリマー構造を金属箔の電極表面または孔に形成させることが可能であり、高い電圧に耐えることができ、高容量を有する。ゆえに、本固体コンデンサは、高電圧コンデンサを必要とする産業、例えば、LEDランプ、電子省エネランプ(electronic energy-saving lamp)用の駆動電源、および整流器、モーター電子機器、コンピュータのマザーボード、周波数変換器、ネットワーク通信、医療機器用の電源、およびUPSなど他のハイエンド領域において広く利用することができる。
【００８２】
以下の実施例によって本発明をさらに説明するが、これらは例示目的のために提供されるものであって、本発明の範囲を限定することを意図するものではない。当業者が容易になし得るいかなる修正形態または変更形態も、本明細書の開示の範囲および添付の特許請求の範囲内に含まれる。
【実施例】
【００８３】
［実施例１］
図１に示したように、コンデンサ素子９を、３０ｇの
【化１５】
0005872451.tif 000016
、２．６ｇの
【化１６】
0005872451.tif 000017
、１００ｇの、p-トルエンスルホン酸鉄(III)を４０％含有するエタノール溶液、２０ｇの重合性化合物：
【化１７】
0005872451.tif 000018
、２０ｇの硬化剤：
【化１８】
0005872451.tif 000019
、および２ｇの触媒：
【化１９】
0005872451.tif 000020
を混合することによって形成された電解質材料配合物に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【００８４】
［実施例２］
図１に示したように、コンデンサ素子９を、まず、３０ｇの
【化２０】
0005872451.tif 000021
、５．３ｇの
【化２１】
0005872451.tif 000022
、１５ｇの重合性化合物：
【化２２】
0005872451.tif 000023
、２０ｇの硬化剤：
【化２３】
0005872451.tif 000024
、および２ｇの触媒：
【化２４】
0005872451.tif 000025
を混合することによって形成された第一の溶液に５分間浸漬させ、次いで、１００ｇの、p-トルエンスルホン酸鉄(III)を４５％含有するn-ブタノール溶液である第二の溶液に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【００８５】
［実施例３］
図１に示したように、コンデンサ素子９を、まず、１００ｇの、p-トルエンスルホン酸鉄(III)を５０％含有するtert-ブタノール溶液である第二の溶液に５分間浸漬させ、次いで、７．９ｇの
【化２５】
0005872451.tif 000026
、３０ｇの
【化２６】
0005872451.tif 000027
、１５ｇの重合性化合物：
【化２７】
0005872451.tif 000028
、２７ｇの硬化剤：
【化２８】
0005872451.tif 000029
、および２ｇの触媒：
【化２９】
0005872451.tif 000030
を混合することによって形成された第一の溶液に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【００８６】
［実施例４］
図１に示したように、コンデンサ素子９を、まず、３０ｇの
【化３０】
0005872451.tif 000031
、および２．６ｇの
【化３１】
0005872451.tif 000032
を含有する第一の溶液に５分間浸漬させた後、１００ｇの、p-トルエンスルホン酸鉄(III)を５０％含有するtert-ブタノール溶液、２０ｇの重合性化合物：
【化３２】
0005872451.tif 000033
、２０ｇの硬化剤：
【化３３】
0005872451.tif 000034
、および２ｇの触媒：
【化３４】
0005872451.tif 000035
を混合することによって形成された第二の溶液に５分間浸漬させた。このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【００８７】
［実施例５］
図１に示したように、コンデンサ素子９を、まず、１００ｇの、p-トルエンスルホン酸鉄(III)を５５％含有するエタノール溶液、２０ｇの重合性化合物：
【化３５】
0005872451.tif 000036
、２０ｇの硬化剤：
【化３６】
0005872451.tif 000037
、および２ｇの触媒：
【化３７】
0005872451.tif 000038
を混合することによって形成された第二の溶液に５分間浸漬させ、次いで、３０ｇの
【化３８】
0005872451.tif 000039
、および５．３ｇの
【化３９】
0005872451.tif 000040
を含有する第一の溶液に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【００８８】
［実施例６］
図１に示したように、コンデンサ素子９を、４０ｇの
【化４０】
0005872451.tif 000041
、５．３ｇの
【化４１】
0005872451.tif 000042
、１２０ｇの、p-トルエンスルホン酸鉄(III)を４０％含有するプロパノール溶液、５０ｇの重合性化合物：
【化４２】
0005872451.tif 000043
、５０ｇの硬化剤：
【化４３】
0005872451.tif 000044
、および５ｇの触媒：
【化４４】
0005872451.tif 000045
を混合することによって形成された電解質材料配合物に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【００８９】
［実施例７］
図１に示したように、コンデンサ素子９を、４０ｇの
【化４５】
0005872451.tif 000046
、２．６ｇの
【化４６】
0005872451.tif 000047
、１２０ｇの、p-トルエンスルホン酸鉄(III)を４０％含有するエタノール溶液、４０ｇの重合性化合物：
【化４７】
0005872451.tif 000048
、４０ｇの硬化剤：
【化４８】
0005872451.tif 000049
、および５ｇの触媒：
【化４９】
0005872451.tif 000050
を混合することによって形成された電解質材料配合物に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【００９０】
［実施例８］
図１に示したように、コンデンサ素子９を、３０ｇの
【化５０】
0005872451.tif 000051
、５．３ｇの
【化５１】
0005872451.tif 000052
、１００ｇの、p-トルエンスルホン酸鉄(III)を４０％含有するtert-ブタノール溶液、２０ｇの重合性化合物：
【化５２】
0005872451.tif 000053
、および２０ｇの硬化剤：
【化５３】
0005872451.tif 000054
を混合することによって形成された電解質材料配合物に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【００９１】
［実施例９］
図１に示したように、コンデンサ素子９を、７．９ｇの、エタノール希釈した９５％の
【化５４】
0005872451.tif 000055
、３０ｇの
【化５５】
0005872451.tif 000056
、１５ｇの重合性化合物：
【化５６】
0005872451.tif 000057
、１５ｇの硬化剤：
【化５７】
0005872451.tif 000058
、および２ｇの触媒：
【化５８】
0005872451.tif 000059
を混合することによって形成された第一の溶液に５分間浸漬させ、次いで、１００ｇの、p-トルエンスルホン酸鉄(III)を４５％含有するn-ブタノール溶液である第二の溶液に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【００９２】
［実施例１０］
図１に示したように、コンデンサ素子９を、３０ｇの
【化５９】
0005872451.tif 000060
、２．６ｇの
【化６０】
0005872451.tif 000061
、１５０ｇの、p-トルエンスルホン酸鉄(III)を４０％含有するtert-ブタノール溶液、２０ｇの重合性化合物：
【化６１】
0005872451.tif 000062
、２０ｇの硬化剤：
【化６２】
0005872451.tif 000063
、および２ｇの触媒：
【化６３】
0005872451.tif 000064
を混合することによって形成された電解質材料配合物に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【００９３】
［実施例１１］
図１に示したように、コンデンサ素子９を、３０ｇの
【化６４】
0005872451.tif 000065
、５．３ｇの
【化６５】
0005872451.tif 000066
、１５０ｇの、p-トルエンスルホン酸鉄(III)を４０％含有するtert-ブタノール溶液、２０ｇの重合性化合物：
【化６６】
0005872451.tif 000067
、２０ｇの硬化剤：
【化６７】
0005872451.tif 000068
、および２ｇの触媒：
【化６８】
0005872451.tif 000069
を混合することによって形成された電解質材料配合物に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【００９４】
［実施例１２］
図１に示したように、コンデンサ素子９を、３０ｇの
【化６９】
0005872451.tif 000070
、７．９ｇの
【化７０】
0005872451.tif 000071
、１５０ｇの、p-トルエンスルホン酸鉄(III)を４０％含有するtert-ブタノール溶液、２０ｇの重合性化合物：
【化７１】
0005872451.tif 000072
、１５ｇの硬化剤：
【化７２】
0005872451.tif 000073
、および２ｇの触媒：
【化７３】
0005872451.tif 000074
を混合することによって形成された電解質材料配合物に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【００９５】
［実施例１３］
図１に示したように、コンデンサ素子９を、３０ｇの
【化７４】
0005872451.tif 000075
、２．６ｇの
【化７５】
0005872451.tif 000076
、１５０ｇの、p-トルエンスルホン酸鉄(III)を４０％含有するtert-ブタノール溶液、２０ｇの重合性化合物：
【化７６】
0005872451.tif 000077
、１５ｇの硬化剤：
【化７７】
0005872451.tif 000078
、および２ｇの触媒：
【化７８】
0005872451.tif 000079
を混合することによって形成された電解質材料配合物に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【００９６】
［実施例１４］
図１に示したように、コンデンサ素子９を、３０ｇの
【化７９】
0005872451.tif 000080
、５．３ｇの
【化８０】
0005872451.tif 000081
、１５０ｇの、p-トルエンスルホン酸鉄(III)を４０％含有するtert-ブタノール溶液、２０ｇの重合性化合物：
【化８１】
0005872451.tif 000082
、４０ｇの硬化剤：
【化８２】
0005872451.tif 000083
、および５ｇの触媒：
【化８３】
0005872451.tif 000084
を混合することによって形成された電解質材料配合物に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【００９７】
［実施例１５］
図１に示したように、コンデンサ素子９を、７．９ｇの
【化８４】
0005872451.tif 000085
、３０ｇの
【化８５】
0005872451.tif 000086
、１００ｇの、p-トルエンスルホン酸鉄(III)を４０％含有するtert-ブタノール溶液、３０ｇの重合性化合物：
【化８６】
0005872451.tif 000087
、４０ｇの硬化剤：
【化８７】
0005872451.tif 000088
、および３ｇの触媒：
【化８８】
0005872451.tif 000089
を混合することによって形成された電解質材料配合物に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【００９８】
［実施例１６］
図１に示したように、コンデンサ素子９を、まず、３０ｇの
【化８９】
0005872451.tif 000090
、２．６ｇの
【化９０】
0005872451.tif 000091
、３０ｇの重合性化合物：
【化９１】
0005872451.tif 000092
、および３ｇの触媒：
【化９２】
0005872451.tif 000093
を混合することによって形成された第一の溶液に５分間浸漬させ、次いで、１００ｇの、p-トルエンスルホン酸鉄(III)を５０％含有するtert-ブタノール溶液である第二の溶液に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【００９９】
［実施例１７］
図１に示したように、コンデンサ素子９を、まず、１００ｇの、p-トルエンスルホン酸鉄(III)を４０％含有するtert-ブタノール溶液である第二の溶液に５分間浸漬させ、次いで、３０ｇの
【化９３】
0005872451.tif 000094
、５．３ｇの
【化９４】
0005872451.tif 000095
、および３０ｇの重合性化合物：
【化９５】
0005872451.tif 000096
を混合することによって形成された第一の溶液に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【０１００】
［実施例１８］
図１に示したように、コンデンサ素子９を、まず、３０ｇの
【化９６】
0005872451.tif 000097
、および７．９ｇの
【化９７】
0005872451.tif 000098
を含む第一の溶液に５分間浸漬させ、次いで、１００ｇの、p-トルエンスルホン酸鉄(III)を４０％含有するtert-ブタノール溶液、２５ｇの重合性化合物：
【化９８】
0005872451.tif 000099
、および３ｇの触媒：
【化９９】
0005872451.tif 000100
を混合することによって形成された第二の溶液に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【０１０１】
［実施例１９］
図１に示したように、コンデンサ素子９を、まず、１００ｇの、p-トルエンスルホン酸鉄(III)を４０％含有するtert-ブタノール溶液、および３０ｇの重合性化合物：
【化１００】
0005872451.tif 000101
を混合することによって形成された第二の溶液に５分間浸漬させ、次いで、２．６ｇの
【化１０１】
0005872451.tif 000102
、および３０ｇの
【化１０２】
0005872451.tif 000103
を混合することによって形成された第一の溶液に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【０１０２】
［実施例２０］
図１に示したように、コンデンサ素子９を、５０ｇの
【化１０３】
0005872451.tif 000104
、５．３ｇの
【化１０４】
0005872451.tif 000105
、１５０ｇの、p-トルエンスルホン酸鉄(III)を４０％含有するtert-ブタノール溶液、３０ｇの重合性化合物：
【化１０５】
0005872451.tif 000106
、および３ｇの触媒：
【化１０６】
0005872451.tif 000107
を混合することによって形成された電解質材料配合物に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【０１０３】
［実施例２１］
図１に示したように、コンデンサ素子９を、５０ｇの
【化１０７】
0005872451.tif 000108
、７．９ｇの
【化１０８】
0005872451.tif 000109
、１５０ｇの、p-トルエンスルホン酸鉄(III)を４０％含有するtert-ブタノール溶液、３０ｇの重合性化合物：
【化１０９】
0005872451.tif 000110
、および３ｇの触媒：
【化１１０】
0005872451.tif 000111
を混合することによって形成された電解質材料配合物に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【０１０４】
［実施例２２］
図１に示したように、コンデンサ素子９を、５０ｇの
【化１１１】
0005872451.tif 000112
、７．９ｇの
【化１１２】
0005872451.tif 000113
、１５０ｇの、p-トルエンスルホン酸鉄(III)を４０％含有するtert-ブタノール溶液、３０ｇの重合性化合物：
【化１１３】
0005872451.tif 000114
、および３ｇの触媒：
【化１１４】
0005872451.tif 000115
を混合することによって形成された電解質材料配合物に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【０１０５】
［実施例２３］
図１に示したように、コンデンサ素子９を、５０ｇの
【化１１５】
0005872451.tif 000116
、７．９ｇの
【化１１６】
0005872451.tif 000117
、１５０ｇの、p-トルエンスルホン酸鉄(III)を４０％含有するtert-ブタノール溶液、３０ｇの重合性化合物：
【化１１７】
0005872451.tif 000118
、および３ｇの触媒：
【化１１８】
0005872451.tif 000119
を混合することによって形成された電解質材料配合物に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【０１０６】
［実施例２４］
図１に示したように、コンデンサ素子９を、５０ｇの
【化１１９】
0005872451.tif 000120
、７．９ｇの
【化１２０】
0005872451.tif 000121
、１５０ｇの、p-トルエンスルホン酸鉄(III)を４０％含有するtert-ブタノール溶液、３０ｇの重合性化合物：
【化１２１】
0005872451.tif 000122
、および３ｇの触媒：
【化１２２】
0005872451.tif 000123
を混合することによって形成された電解質材料配合物に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【０１０７】
［実施例２５］
図１に示したように、コンデンサ素子９を、５０ｇの
【化１２３】
0005872451.tif 000124
、７．９ｇの
【化１２４】
0005872451.tif 000125
、１５０ｇの、p-トルエンスルホン酸鉄(III)を４０％含有するtert-ブタノール溶液、３０ｇの重合性化合物：
【化１２５】
0005872451.tif 000126
、および３ｇの触媒：
【化１２６】
0005872451.tif 000127
を混合することによって形成された電解質材料配合物に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【０１０８】
［比較例１］
図１に示したように、コンデンサ素子９を、１０ｇの
【化１２７】
0005872451.tif 000128
、および１００ｇの、p-トルエンスルホン酸鉄(III)を４０％含有するtert-ブタノール溶液を混合することによって形成された電解質材料配合物に５分間浸漬させた。次いで、このコンデンサ素子を電解質材料配合物から取り出し、２５℃〜２６０℃の範囲の温度にて熱重合にかけて、導電性ポリマーおよび重合性材料の混合物を含む個体コンデンサを形成させた。
【０１０９】
［固体コンデンサの製造および電気特性試験］
実施例１〜２５および比較例１にしたがって製造した固体コンデンサを有するコンデンサ素子を、底のある箱内に入れ、この箱を、弾性物質によって形成されたシール要素を用いてワイヤを露出させた状態で密封し、これによって固体コンデンサを形成させた。
【０１１０】
得られた固体コンデンサを、以下に記述するデバイスおよび方法によって試験した。
【０１１１】
［静電容量の測定］
固体コンデンサを、ＨＰ４２８４Ａ  ＬＣＲメータによって、２０℃および１２０Ｈｚの周波数で試験した。
【０１１２】
［耐電圧の測定］
固体コンデンサを、Ｃａｐａｃｉｔｏｒ  Ｌｅａｋａｇｅ  Ｃｕｒｒｅｎｔ／ＩＲ  Ｍｅｔｅｒ  Ｃｈｒｏｍａ  Ｍｏｄｅｌ  １１２００によって試験した。
【０１１３】
【表１】
0005872451.tif 000129
【０１１４】
上述した実施例から、当業者であれば、本発明に基づくさまざまな変更態様が実施可能であり、期待可能であると考えるであろう。
【符号の説明】
【０１１５】
1  アノード箔
3  カソード箔
5a  スペーサー部品
5b  スペーサー部品
7a  ワイヤ
7b  ワイヤ
9  コンデンサ素子
【図１】
0005872451.tif 000136